БИТУМНО-ПОЛИМЕРНАЯ КОМПОЗИЦИЯ С ТЕРМООБРАТИМОЙ СШИВКОЙ

1. Битумно-полимерная композиция, содержащая, по меньшей мере, один битум и, по меньшей мере, один привитой полимер ПП, содержащий главную полимерную цепь П и, по меньшей мере, один боковой привитой компонент К, связанный с главной полимерной цепью, при этом указанный привитой компонент К содержит разветвленную, линейную или насыщенную углеводородную цепь, по меньшей мере, из 18 атомов углерода.
2. Битумно-полимерная композиция по п.1, где полимер П получен, в частности, в результате сополимеризации мономеров диена, предпочтительно сопряженного диена.
3. Битумно-полимерная композиция по п.1 или 2, где полимер П получен в результате сополимеризации мономеров сопряженного диена и мономеров ароматического моновинилового углеводорода.
4. Битумно-полимерная композиция по п.1, где главная полимерная цепь полимера П содержит двойные связи, в частности боковые двойные связи винила, образуемые при 1-2-присоединении мономеров сопряженного диена, в частности мономеров бутадиена.
5. Битумно-полимерная композиция по п.1, где содержание боковых звеньев с двойными связями винила, образуемыми при 1-2-присоединении бутадиена, в полимере П составляет от 5 до 50 мас.%.
n
2n+1
6. Битумно-полимерная композиция по п.1, где привитой компонент К имеет общую формулу CH-ХН, где Х представляет собой атом серы, атом кислорода или группу NH, a n представляет собой целое число от 18 до 110.
n
2n+1
2
2
m
7. Битумно-полимерная композиция по п.1, где привитой компонент К имеет общую формулу CH-(OCHCH)-XH, где Х представляет собой атом серы, атом кислорода или группу NH, n представляет собой целое число от 18 до 110, a m представляет собой целое число от 1 до 20.
8. Битумно-полимерная композиция по п.1, где привитой полимер ПП получен путем взаимодействия между, по меньшей мере, одной двойной связью полимера П, в частности боковой двойной связью винила, образуемой при 1-2-присоединении мономера сопряженного диена, в составе полимера П, и реакционно-способной группой привитого компонента К, выбранного из тиольной, спиртовой группы или аминогруппы.
9. Битумно-полимерная композиция по п.1, где привитый полимер ПП содержит, по меньшей мере, два привитых компонента одну главную полимерную цепь.
10. Битумно-полимерная композиция по п.1, где содержание привитого полимера ПП по отношению к битуму составляет от 0,1 до 30 мас.%, предпочтительно от 1 до 10 мас.%.
11. Битумно-полимерная композиция по п.1, содержащая также, по меньшей мере, одну или несколько флюсующих добавок.
12. Способ получения ex situ битумно-полимерной композиции по любому из пп.1-11, отличающийся тем, что:
а) в емкость, снабженную устройствами для перемешивания, помещают битум, битум нагревают до температуры от 90 до 220°С, предпочтительно от 140 до 180°С,
б) добавляют от 0,1 до 30 мас.%, предпочтительно от 0,1 до 10 мас.% привитого полимера ПП относительно массы битума,
в) композицию нагревают до температуры от 90 до 220°С, предпочтительно от 140 до 180°С, при перемешивании до получения однородной конечной битумно-полимерной композиции.
13. Способ получения in situ битумно-полимерной композиции по любому из пп.1-11, отличающийся тем, что:
а) в емкость, снабженную устройствами для перемешивания, помещают битум, битум нагревают до температуры от 90 до 220°С, предпочтительно от 140 до 180°С,
б) добавляют от 0,1 до 30 мас.%, предпочтительно от 0,1 до 10 мас.% полимера П и от 0,1 до 30 мас.%, предпочтительно от 0,1 до 10 мас.% привитого компонента К по отношению к массе битума,
в) композицию нагревают до температуры от 90 до 220°С, предпочтительно от 140 до 180°С, при перемешивании до получения однородной конечной битумно-полимерной композиции.
14. Применение битумно-полимерной композиции по любому из пп.1-11 для производства битумного связующего вещества, в частности, в безводной форме, в форме эмульсии или в виде флюсированного битума.
15. Применение битумно-полимерной композиции по любому из пп.1-11 в смеси с заполнителем для производства поверхностного покрытия, горячего асфальтобетона, холодного асфальтобетона, асфальтобетона холодной заливки или грубой эмульсии.